FR 2843118 A1 20040206 FR 0306967 A 20030611 Précurseurs de polymères d'époxyde et polymères d'époxyde résistant à l'endommagement par un rayonnement de haute énergie. La présente invention concerne des compositions de précur- seurs de polymères et des polymères résultant de celles-ci qui sont ré- sistant à l'endommagement par un rayonnement de haute énergie. La présente invention concerne, en particulier, des compositions de pré- curseurs de polymères de ce type et des polymères qui sont résistant à l'endommagement par les rayons X. La présente invention concerne également des détecteurs de rayons X utilisant ces polymères. Les systèmes d'imagerie par rayonnement sont beaucoup utili- sés dans des buts médicaux et industriels, par exemple pour la tomo- densitométrie ( CT ) et l'exploration de bagages. On a créé des sys- tèmes d'imagerie qui utilisent le rayonnement détecté pour produire des signaux qui peuvent être encore traités pour afficher une image de l'objet soumis à l'examen. On a utilisé un rayonnement de haute éner- gie comme des rayons X ou gamma dans divers systèmes d'imagerie. Dans ces systèmes, le rayonnement est classiquement absorbé dans un matériau scintillateur, avec pour résultat la création de photons lumi- neux. Les photons lumineux émanant du scintillateur sont détectés par des photodétecteurs pour produire un signal électrique de sortie qui peut être traité pour exciter un dispositif d'affichage ou un système d' analyse. Un réseau de scintillateurs comprend de nombreux éléments scintillateurs individuels assemblés, des réflecteurs étant disposés en- tre eux. Le réflecteur a pour but d'empêcher ou de réduire au minimum la transmission de la lumière visible d'un élément scintillateur à un élément scintillateur adjacent et de canaliser la lumière visible de l'élément scintillateur à la photodiode correspondante pour la détec- tion. Ce type de transmission ou de fuite de la lumière visible, couramment appelée interférence , donne une image de qualité plus médiocre. Chaque élément scintillateur est optiquement couplé à un tube photomultiplicateur qui transforme la lumière émise par l'élément scintillateur en un signal électrique pour un traitement ultérieur. Chaque élément scintillateur et tube photomultiplicateur correspondant forme un canal dans le détecteur global. Un procédé connu pour former un réflecteur entre des éléments scintillateurs consiste à utiliser un matériau de liaison polymérique comme réflecteur. On peut citer comme matériau de liaison couramment utilisé, une résine époxy à base de bisphénol-A ( BPA ) qui durcit lors d'un traitement en présence d'une amine. On mélange classiquement le matériau de liaison polymérique avec des particules diffusant la lumière qui réfléchissent la lumière vers l'élément scintillateur d'origine. Les matériaux de liaison polymériques de l'art antérieur présentent plusieurs inconvénients. Ils présentent classiquement une viscosité élevée, ce qui rend difficile la fabrication de réseaux de scintillateurs de haute précision. En outre, les matériaux de liaison polymériques classiques ne sont pas très résistant à l'endommagement par rayonnement de haute énergie. L'absorption d'un rayonnement de haute énergie par ces matériaux polymériques conduit rapidement à une diminution de la transparence à la lumière et à une augmentation de l'absorption de la lumière à l'intérieur de ceux-ci, qui conduit à son tour en une moindre détection de la lumière par le tube photomultiplicateur ou la photodiode. On continue donc d'avoir besoin de fournir des matériaux de liaison polymériques qui soient plus résistant à l'endommagement par un rayonnement de haute énergie. En particulier, il est très souhaitable de fournir des matériaux de liaison polymériques dont la transparence à la lumière ne varie pratiquement pas lorsqu'ils sont exposés à un rayonnement de haute énergie sur une période de temps prolongée. En outre, il est également souhaitable de fournir des matériaux de liaison polymériques qui soient faciles à mettre en #uvre et à utiliser pour la fabrication de réseaux de scintillateurs. La présente invention fournit des compositions de résines époxy durcissables qui sont extrêmement appropriées pour être utilisées pour former des éléments réflecteurs entre des éléments scintillateurs adjacents dans un réseau détecteur d'un système de détection d'un rayonnement de haute énergie. Une composition de résine époxy durcissable de la présente invention comprend (a) au moins une résine époxy présentant plusieurs groupes oxirane et dépourvue de motifs aromatiques, et (b) au moins un agent de durcissement choisi dans l' ensemble constitué par des polyamines aliphatiques, des polyamines cycloaliphatiques, des polyamides, des anhydrides aliphatiques, des anhydrides cycloaliphatiques, et des mélanges de ceux-ci. Dans un aspect de la présente invention, une composition diffusant la lumière comprend : (a) une composition, de résine époxy durcissable qui comprend : (1) au moins une résine époxy présentant plusieurs groupes oxirane et dépourvue de motifs aromatiques, et (2) au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (b) des particules d'au moins un matériau diffusant la lumière dispersées dans ladite composition de résine époxy durcissable. Dans un autre aspect de la présente invention, un élément réflecteur dans un détecteur de rayonnement de haute énergie comprend la composition diffusant la lumière décrite ci-dessus. Dans un autre aspect de l'invention encore, un procédé de formation d'un élément réflecteur dans un réseau détecteur d'un système de détection de rayonnement de haute énergie, lequel réseau détecteur comprend plusieurs éléments scintillateurs adjacents, comprend les étapes consistant à : fournir une composition diffusant la lumière qui comprend : (1) une composition de résine époxy durcissable qui comprend : (A) au moins une résine époxy présentant plusieurs groupes oxirane et dépourvue de motifs aromatiques, et (B) au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (2) des particules d'au moins un matériau diffusant la lumière dispersées dans ladite composition de résine époxy durcissable, (b) appliquer la composition diffusant la lumière dans un espace entre deux éléments scintillateurs adjacents, et (c) durcir la composition de résine époxy durcissable pour former l'élément réflecteur. D'autres caractéristiques et avantages de la présente invention apparaîtront à la lecture approfondie de la description détaillée qui suit de l'invention et des figures annexées dans lesquelles les mêmes nombres désignent les mêmes éléments. La figure 1 illustre un procédé de fabrication d'un réseau détecteur comprenant plusieurs pixels scintillateurs séparés par une composition époxy diffusant la lumière de la présente invention. La figure 2 illustre un autre procédé de fabrication d'un réseau détecteur qui utilise une composition époxy diffusant la lumière de la présente invention. On peut citer comme résines époxy que l'on peut utiliser pour la présente invention, celles que l'on peut produire par réaction d'un composé contenant un groupe hydroxyle, carboxyle ou amino avec de l'épichlorhydrine, de préférence en présence d'un catalyseur basique, comme un hydroxyde de métal, et par exemple l'hydroxyde de sodium. Les résines époxy que l'on peut utiliser pour la présente invention comprennent également celles que l'on peut produire par réaction d'un composé contenant au moins une, et de préférence deux ou plus de deux, doubles liaisons carbone-carbone avec un peroxyde, comme un peroxyacide. La présente invention fournit des compositions de résine époxy durcissables qui comprennent : (a) au moins une résine époxy présentant plusieurs groupes oxirane et dépourvue de motifs aromatiques, et (b) au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci. L'expression motif aromatique signifie un groupe formé d'un ou plusieurs groupes hydrocarbonés cycliques insaturés, substitués ou non substitués, contenant un ou plusieurs cycles à 6 atomes de carbone. Dans diverses réalisations, les résines époxy destinées à la présente invention peuvent comprendre des résines époxy aliphatiques et/ ou cycloaliphatiques. Les résines époxy aliphatiques des compositions de résines époxy de la présente invention comprennent des composés qui contiennent au moins un groupe aliphatique et plusieurs groupes époxy. On peut citer comme exemples de résines époxy aliphatiques, le dioxyde de butadiène, le dioxyde de diméthylpentane, l'éther diglycidylique, l'éther diglycidylique de 1,4-butanediol, l'éther diglycidylique de diéthylèneglycol, le dioxyde de dipentène, et un éther diglycidylique de polyol. On peut citer comme résine époxy aliphatique appropriée, l'éther diglycidylique de 1,4-butanediol. On peut citer comme autres résines époxy aliphatiques appropriées pour une composition de résine époxy durcissable de la présente invention, celles qui présentent un ou plusieurs groupes cycloparaffiniques. L'expression groupe cycloparaffinique signifie un ensemble de groupes hydrocarbonés cycliques saturés, substitués ou non substitués, contenant un ou plusieurs cycles, chaque cycle comportant 3 à 10 atomes de carbone. On peut citer comme exemples de ce groupe de résines époxy aliphatiques, sans s'y limiter : et des mélanges de ceux-ci, où A représente le groupe éther glycidylique R1 et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3et R7 sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R'-N(R')(R')-, et -R'-S-R'-, où R5 et R6 sont indé- pendamment choisis dans l'ensemble constitué par H, OH, des groupes alkyle, alcoxy, hydroxyalkyle, alcényle et hydroxyalcényle comportant 1 à 10 atomes de carbone, n représente un nombre entier de 2 à 6, bornes incluses, m représente un nombre entier de 0 à 4, bornes incluses, 2 2 Les résines époxy cycloaliphatiques appropriées pour être utilisées pour la composition de résine époxy de la présente invention sont des composés qui contiennent au moins environ un groupe cycloaliphatique et au moins un groupe oxirane. Dans diverses réalisations, les résines époxy cycloaliphatiques comprennent des composés qui contiennent au moins un groupe cycloaliphatique et au moins deux cycles oxirane par molécule. On peut citer comme exemples particuliers, le 2-(3,4-époxy)cyclohexyl-5,5-spiro-(3,4-époxy)cyclohexane-mdioxane, le 3,4-époxycyclohexanecarboxylate de 3,4-époxycyclohexylméthyle, le 3,4-époxy-6-méthylcyclohexanecarboxylate de 3,4- époxy-6-méthylcyclohexylméthyle, le dioxyde de vinylcyclohexane, l'adipate de bis(3,4-époxycyclohexylméthyle), l'adipate de bis(3,4- époxy-6-méthylcyclohexylméthyle), l'éther d'exo-exo-bis(2,3-époxycyclopentyle), l'éther d'endo-exo-bis(2,3-époxycyclopentyle) , le 2,2bis(4-(2,3-époxypropoxy)cyclohexyl)propane, le 2,6-bis(2,3-époxypropoxycyclohexyl-p-dioxane), le 2,6-bis(2,3-époxypropoxy)norbornène, l'éther diglycidylique du dimère d'acide linoléique, le dioxyde de limonène, le 2,2-bis (3,4-époxycyclohexyl)propane, di- oxyde de dicyclopentadiène, le 1,2-époxy-6-(2,3-époxypropoxy)hexa- hydro-4,7-méthanoindane, le 1,2-bis{5-(1,2-époxy)-4,7-hexahydro- méthanoindanoxyl}éthane, l'éther diglycidylique du cyclohexanediol, et l'hexahydrophtalate de diglycidyle. Dans des réalisations particulières, on peut citer comme résines époxy cycloaliphatiques, le 3,4- époxycyclohexanecarboxylate de 3,4-époxycyclohexylméthyle, et le 3,4-époxy-6-méthylcyclohexanecarboxylate de 3,4-époxy-6-méthylcyclohexylméthyle. Une composition de résine époxy durcissable de la présente invention peut comprendre plusieurs résines époxy choisies parmi celles décrites ci-dessus de manière à produire une composition présentant une propriété voulue avant ou après durcissement, comme une viscosité, une température de durcissement ou une température de transition vitreuse voulue. Des résines époxy aliphatiques que l'on peut utiliser comme élastifiants dans la composition sont également utiles. Elles comprennent des résines époxy aliphatiques comme des résines d'éther diglycidylique de butanediol et de siloxane. On peut citer comme agents de durcissement appropriés pour être utilisés comme composant d'une composition de résine époxy durcissable de la présente invention, des polyamines, des polyamides, des polyacides et leurs anhydrides, des polymercaptans et des polyphénols. Ces agents de durcissement effectuent une réaction de polyaddition des monomères ou oligomères de la résine époxy par l'intermédiaire d'un atome d'hydrogène actif et d'un atome de carbone terminal du groupe époxy, avec transformation ultérieure du groupe époxy en un groupe hydroxyle. On peut citer comme agents de durcissement de type polyamine appropriés, des polyamines aliphatiques et des polyamines cycloaliphatiques comme celles décrites dans le document de Clayton A. May et Yoshio Tanaka (Ed. ), Epoxy Resins, Chemistry And Technology (Résines époxy, Chimie et Technologie), Marcel Dekker (1973), chapitres 3 et 4. On peut citer comme exemples d'agents de durcissement de type polyamine, sans s'y limiter, l'éthylènediamine, la diéthylènetriamine, la triéthylènetriamine, l'hexaméthylènediamine, la diéthylaminopropylamine, la menthanediamine (4-(2-aminopropane- 2-yl)-l-méthylcyclohexane-l-amine), des polyamines siliciées, la Naminoéthylpipérazine, des produits d'addition oxyde d'oléfine/polyamine comme H2N-(CH2CH2NH)2-(CH2)20H, H2N-R1-NH-(CH2)2OH, H2N-(CH2)2-NH-R1-NH-(CH2)2OH, des produits d'addition éther glycidylique/polyamine comme 10-(O-CH2-CH(OH)-CH2-NH- (CH2)2NH-(CH2)2-NH2)2, des cétimines (R10(R11)C-NR1-NH-R2NCR10(R11)), où RI et R2sont tels que définis ci-dessus, et R10 et R11 sont indépendamment choisis dans l'ensemble constitué par H, des groupes alkyle, alcényle, hydroxyalkyle et hydroxyalcényle comportant 1 à 10 atomes de carbone. Les polyamines cycloaliphatiques appropriées sont celles dérivées d'hydrocarbures cycloaliphatiques comme l'isophoronediamine répondant à la formule et le 1,2-diaminocyclohexane. D'autres polyamines cycloaliphatiques sont dérivées de la pipérazine comme la N-aminoéthylpipérazine. Une polyamine cycloaliphatique recommandée est l'isophoronediamine. On peut citer comme polyamides appropriés, des alkyl/alcénylimidazolines représentées par la formule R10- (C(O)NH-R1)u-NH-R2-NH2, dans laquelle R', R2et R10 sont tels que définis ci-dessus, et u représente un nombre entier de 1 à 10, bornes incluses. On peut citer comme anhydrides d'acide appropriés pour être utilisés comme agent de durcissement dans une composition de résine époxy durcissable de la présente invention, l'anhydride méthylbicyclo- [2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo[2.2.1]-5- heptène-2,3-dicarboxylique, l'anhydride endo-cis-bicyclo[2.2.1]- heptène-2,3-dicarboxylique, l'anhydride tétrachlorophtalique, le dianhydride pyromellitique, l'anhydride de l'acide 1,2,3,4-cyclopentanetétracarboxylique. On recommande comme agent de durcissement de type anhydride d'acide, le MHHPA. Des rapports st#chiométriques de l'agent de durcissement multifonctionnel à la résine époxy voisins de 1:1 sont habituellement recommandés pour obtenir des propriétés thermodurcissables optimales. Toutefois, des écarts pouvant aller jusqu'à environ 25 %, de préfé- rence jusqu'à environ 10 %, de ces rapports st#chiométriques, peuvent être tolérés dans beaucoup de cas. Lorsque l'agent de durcissement est un anhydride, le rapport de l'anhydride à la résine époxy peut être aussi faible que 0,2 à 0,5:1. En plus des agents de durcissement, on peut ajouter des modificateurs de durcissement à une composition de résine époxy durcissable de la présente invention pour modifier la vitesse de durcissement de la résine époxy. Dans diverses réalisations, des modificateurs de durcissement utiles dans la présente invention peuvent comprendre un accélérateur de durcissement ou un inhibiteur de durcissement. Les modificateurs de durcissement peuvent comprendre des composés contenant des hétéroatomes qui possèdent des doublets électroniques libres. Dans diverses réalisations, les modificateurs de durcissement comprennent des alcools comme des polyols tels que des diols, des triols, etc., et des bisphénols, des trisphénols, etc. En outre, le groupe alcool dans ces composés peut être primaire, secondaire ou tertiaire ou il peut s'agir de mélanges de ceux-ci. Dans des réalisations particulières, le groupe alcool est secondaire ou tertiaire. On peut citer comme exemples représentatifs, l'alcool benzylique, le cyclohexaneméthanol, des alkyldiols, le cyclohexanediméthanol, l'éthylèneglycol, le propylèneglycol, le butanediol, le pentanediol, l'hexanediol, l'heptanediol, l'octanediol, le polyéthylèneglycol, le glycérol, des polyétherpolyols, comme ceux vendus sous la marque commerciale VORANOL par The Dow Chemical Company, et analogues. On peut également utiliser des phosphites comme modificateurs de durcissement. On peut citer comme exemples représentatifs de phosphites, des phosphites de trialkyle, des phosphites de triaryle, des thiophosphites de trialkyle et des thiophosphites de triaryle. Dans certaines réalisations, les phosphites comprennent le phosphite de triphényle, le phosphite de benzyle et de diéthyle ou le phosphite de tributyle. D'autres modificateurs de durcissement appropriés comprennent des amines stériquement encombrées et des restes 2,2,6,6-tétraméthyl- pipéridyle, comme, par exemple, le sébaçate de bis(2,2,6,6-tétraméthylpipéridyle). On peut également employer des mélanges de modificateurs de durcissement. En plus des résines époxy et des agents de durcissement, on peut éventuellement ajouter un ou plusieurs catalyseurs de durcissement auxiliaires à la composition. Dans diverses réalisations, le catalyseur de durcissement auxiliaire comprend un sel organométallique, un sel de sulfonium ou un sel d'iodonium. Dans des réalisations particulières, le catalyseur de durcissement auxiliaire comprend au moins un composé choisi parmi un carboxylate de métal, un acétylacétonate de métal, l'octoacte de zinc, l'octoate stanneux, un hexafluorophosphate de triarylsulfonium, un hexafluoroantimoniate de triarylsulfonium (comme le produit CD1010 vendu par Sartomer Corporation), un hexafluoroantimoniate de diaryliodonium ou un tétrakis(pentafluorophényl)borate de diaryliodonium. Dans diverses réalisations, la quantité de catalyseur de durcissement auxiliaire est inférieure à environ 10 % en poids par rapport au poids combiné de la composition de résine époxy durcissable. Dans d'autres réalisations, la quantité de catalyseur de durcissement auxiliaire est d'environ 0,05 % en poids à environ 10 % en poids par rapport au poids combiné de la composition de résine époxy durcissable. La présente invention fournit également une composition diffusant la lumière comprenant (a) une composition de résine époxy durcissable qui comprend :(1) au moins une résine époxy présentant plusieurs groupes oxirane et dépourvue de motifs aromatiques, et (2) au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci, et (b) des particules d'au moins un matériau diffusant la lumière dispersées dans ladite composition de résine époxy durcissable. La taille des particules du ou des matériau(x) diffusant la lumière se situe classiquement dans l'intervalle allant d'environ 100 à 2000 nm, de préférence d'environ 100 à 400 nm, et mieux encore d'environ 250 à 350 nm. Des matériaux diffusant la lumière appropriés sont des composés des groupes II, III, IV, V et VI de la classification périodique. On peut citer comme exemples, mais sans s'y limiter, l'oxyde de titane, l'oxyde de zirconium, l'oxyde de hafnium, l'oxyde d' aluminium, l'oxyde de gallium, l' oxyde d' indium, l'oxyde d'yttrium, l'oxyde de cérium, l'oxyde de zinc, l'oxyde de magnésium, l'oxyde de calcium, le séléniure de zinc, le sulfure de zinc, le nitrure de gallium, le nitrure de silicium, le nitrure d'aluminium ou des alliages de deux métaux ou plus des groupes II, III, IV, V et VI. Le matériau diffusant la lumière recommandé est l'oxyde de titane. Un matériau diffusant la lumière peut classiquement représenter d'environ 10 à environ 85 % en poids de la composition totale diffusant la lumière. Par exemple, pour Ti02, la quantité est d'environ 50 % en poids. Il faut comprendre que l'on peut optimiser cette quantité pour d'autres matériaux diffusant la lumière qui peuvent présenter des densités différentes de celle de Ti02 et pour l'application particulière envisagée. On peut disperser des particules du matériau diffusant la lumière dans une composition de résine époxy à l'aide, par exemple, d'un mélangeur à cisaillement élevé fonctionnant à une vitesse pouvant aller jusqu'à 4000 à 5000 tours par minute. De plus, on peut avantageusement ajouter des particules d'un matériau luttant contre l'endommagement par les rayonnements, comme l'oxyde de chrome, à la composition afin d'absorber de manière importante un rayonnement de haute énergie dissipée. Un ou plusieurs stabilisants thermiques ou stabilisants envers les rayonnements ou mélanges de ceux-ci peuvent éventuellement être présents dans les compositions de l'invention. Ces stabilisants peuvent réduire la formation de couleur pendant la mise en #uvre du polymère. Des stabilisants appropriés pour améliorer la stabilité thermique et/ou la stabilité sous bombardement par des rayons sont décrits, par exemple, dans le document de J. F. Rabek, Photostabilization of Polymers, Principles and Applications (Photostabilisation de Polymères, Principes et Applications), Elsevier Applied Science, NY, 1990 et dans le document Plastics Additives Handbook (Manuel d'Additifs aux Matières Plastiques), 5ème édition, édité par H. Zweifel, Hanser Publishers, 2001. On peut citer comme exemples représentatifs de stabilisants appropriés, des phosphites et des phosphonites organiques comme le phosphite de triphényle, des phosphites de diphényle et d'alkyle, des phosphites de phényle et de dialkyle, le phosphite de tri(nonylphényle), le phosphite de trilauryle, le phosphite de trioctadécyle, le diphosphite de distéarylpentaérythrol, le phosphite de tris- (2,4-di-tert-butylphényle), le diphosphite de diisodécylpentaérythrol, le diphosphite de di-(2,4-di-tert-butylphényl)pentaérythrol, le triphosphite de tristéarylsorbitol et le disphosphonite de tétrakis(2,4-ditert-butylphényl)-4,4'-biphényle. On peut également citer comme exemples représentatifs de stabilisants appropriés, des composés de phosphore soufrés comme le thiophosphite de trisméthyle, le thiophosphite de triséthyle, le thiophosphite de trispropyle, le thiophosphite de trispentyle, le thiophosphite de trishexyle, le thiophosphite de trisheptyle, le thiophosphite de trisoctyle, le thiophosphite de trisnonyle, le thiophosphite de trislauryle, le thiophosphite de trisphényle, le thiophosphite de trisbenzyle, le bispropiophosphite de thiométhyle, le bispropiophosphite de thiononyle, le phosphite de bisnonyle et de thiométhyle, le phosphite de bisnonyle et de thiobutyle, le phosphite de méthyle, d'éthyle et de thiobutyle, le thiopropiophosphite de méthyle et d'éthyle, le phosphite de méthyle, de nonyle et de thiobutyle, le phosphite de méthyle, de nonyle et de thiolauryle et le phosphite de pentyle, de nonyle et de thiolauryle. On peut utiliser ces composés seuls ou en combinaison d'au moins deux composés. On peut également citer parmi les stabilisants appropriés, des phénols stériquement encombrés qui sont connus dans la technique. On peut citer comme exemples représentatifs de stabilisants de type phénol stériquement encombré, des dérivés de phénols substitués par un groupe tertioalkyle en position 2, des dérivés de phénols substitués par un groupe tertioamyle en position 2, des dérivés de phénols substitués par un groupe tertiooctyle en position 2, des dérivés de phénols substitués par un groupe tertiobutyle en position 2, des dérivés de phénols substitués par deux groupes tertiobutyle en positions 2 et 6, des dérivés de phénols substitués par un groupe tertiobutyle en position 2 et un groupe méthyle (ou méthylène) en position 6 et des dérivés de phénols substitués par deux groupes méthyle en positions 2 et 6. On peut utiliser ces composés seuls ou en combinaison d'au moins deux composés. Dans certaines réalisations particulières, on peut citer parmi les stabilisants de type phénol stériquement encombré, l'a-tocophérol et l'hydroxytoluène butylé. On peut également mentionner parmi les stabilisants appropriés, des amines stériquement encombrées dont on peut citer comme exemples représentatifs le sébaçate de bis(2,2,6,6-tétraméthylpipéridyle), le sébaçate de bis(l,2,2,6,6-pentaméthylpipéridyle), l'ester de bis(1,2,2,6,6-pentaméthylpipéridyle) de l'acide n-butyl-3,5di-tert-butyle-4-hydroxybenzylmalonique, le produit de condensation de la 1-hydroxyéthyl-2,2,6,6-tétraméthyl-4-hydroxypipéridine et de l'acide succinique, le produit de condensation de la N,N'-(2,2,6,6tétraméthylpipéridyl)hexaméthylènediamine et de la 4-tert-octylamino-2,6-dichloro-s-triazine, le nitrilotriacétate de tris-(2,2,6,6tétraméthylpipéridyle), le 1,2,3,4-butanetétracarboxylate de tétrakis- (2,2,6,6-tétraméthyl-4-pipéridyle) et la l,l'-(l,2-éthanediyl)-bis- (3,3,5,5-tétraméthylpipérazinone). On peut utiliser ces composés seuls ou en combinaison d'au moins deux composés. On peut également mentionner parmi les stabilisants appropriés, des composés qui détruisent les peroxydes, dont on peut citer comme exemples représentatifs des esters d'acide p-thiodipropionique, par exemples les esters laurylique, stéarylique, myristylique et tridécylique, le mercaptobenzimidazole ou le sel de zinc du 2- mercapto- benzimidazole, le dibutyldithiocarbamate de zinc, le disulfure de dioctadécyle, et le tétrakis(bêta-dodécylmercapto)propionate de penta- érythol. On peut utiliser ces composés seuls ou en combinaison d'au moins deux composés. On peut également citer parmi les composants facultatifs dans la présente invention, des agents de couplage qui, dans diverses réalisations, peuvent faciliter la liaison de la résine époxy à une matrice, comme une matrice de verre, de manière à former une liaison forte à la surface afin d'empêcher une rupture prématurée. On peut également mentionner parmi les agents de couplage, des composés qui contiennent à la fois des fragments silane et mercapto dont on peut citer comme exemples représentatifs le mercaptométhyltriphénylsilane, le bêta-mercaptoéthyltriphénylsilane, le bêta-mercaptopropyltriphénylsilane, le gamma-mercaptopropyldiphénylméthylsilane, le gamma-mercaptopropylphényldiméthylsilane, le delta-mercaptobutylphényldiméthylsilane, le delta-mercaptobutyltriphénylsilane, le tris- (bêta-mercaptoéthyl)phényl silane, le tris(gamma-mercaptopropyl)phénylsilane, le tris(gamma-mercaptopropyl)méthylsilane, le tris- (gamma-mercaptopropyl)éthylsilane, et le tris(gamma-mercaptopropyl)benzylsilane. On peut également mentionner parmi les agents de couplage, des composés qui comprennent à la fois un fragment alcoxysilane et un fragment organique, dont on peut citer comme exemples représentatifs des composés de formule (R20O)3Si-R21 dans laquelle R20 représente un groupe alkyle et R21 est choisi dans l'ensemble constitué par les groupes vinyle, 3-glycidoxypropyle, 3mercaptopropyle, 3-acryloxypropyle, 3-méthacryloxypropyle, et CkH2k+1. Dans certaines réalisations, R20 représente un groupe méthyle ou éthyle, et k présente une valeur de 4 à 16, bornes incluses. Dans d'autres réalisations, on peut citer parmi les agents de couplage, ceux comprenant à la fois un fragment alcoxysilane et un fragment époxy. On peut utiliser les agents de couplage seuls ou en combinaison d'au moins deux composés. Les compositions de résine époxy utilisées pour former des réflecteurs dans des réseaux détecteurs de rayonnement présentent avantageusement plusieurs des propriétés suivantes : Viscosité de la composition non durcie : Sans particules solides diffusant la lumière Avec des particules solides diffusant la lumière Transmission optique à 610 nm à travers 1 mm (sans charge) > 90 % Dégradation par les rayons X (telle que mesurée par la perte de transmission après réception d'une dose de 1,3 Mrad) (sans charge) Température de transition vitreuse > 40 C, de préférence > 65 C Retrait au durcissement (avec des particules solides diffusant la lumière) Durée de vie en pot > 50 minutes Température de durcissement On a préparé des compositions durcissables comprenant des résines époxy aliphatiques ou cycloaliphatiques avec des agents de durcissement aliphatiques ou cycloaliphatiques et on les a soumises à des essais. On a mesuré la viscosité de la composition non durcie, la température de transition vitreuse et la perte de transmission de la lumière à une longueur d'onde de 610 nm après exposition à une dose de rayons X de 1,3 Mrad. On présente les résultats dans le Tableau 1 ci-dessous. On a mesuré la viscosité avec un viscosimètre numérique Brookfield (HBDV-II CP, Brookfield, Middleboro, Massachusetts). On a mesuré la température de transition vitreuse avec un calorimètre différentiel ( DSC ) Perkin-Elmer modèle 7. On a mesuré la transmis- sion optique avec un appareil Perkin-Elmer modèle Lambda 19 (Perkin-Elmer, Wellesley, Massachusetts). Tableau 1 Résine époxy Agent de Viscosité à Tempe- Perte de durcissement l'état non rature de transmission durci transition à 610 nm à (kg/m/s) vitreuse travers une ( C) épaisseur de 1 mm (%) Ether Polyoxypropylènediglycidylique de diamine 0,2 0,25 1 cyclohexanediméthanol Ether Isophoronediamine diglycidylique de 0,09 60 3 cyclohexanediméthanol Ether Anhydride diglycidylique de méthylhexahydro- 0,2 60 0,8 1,4-butanediol phtalique 3,4-époxycyclo- Anhydride hexanecarboxylate méthylhexahydro- 0,16 150 0,2 de 3,4-époxy- phtalique cyclohexylméthyle 2,2-bis{4-(2,3- Triméthylhexa- époxypropoxy) - méthylènediamine 50 7,3 cyclohexyl}propane (résine époxy bisphénolA hydrogénée) 2,2-bis{4-(2,3- Isophoronediamine époxypropoxy) - 0,5 50 4,4 cyclohexyl}propane 2,2-bis{4-(2,3- Anhydride époxypropoxy) - méthylhexahydro- 0,2 82 0,5 cyclohexyl}- phtalique propane Dans un aspect de la présente invention, on place des éléments réflecteurs comprenant une composition de résine époxy durcie entre deux éléments ou pixels scintillateurs adjacents d'un réseau détecteur de rayonnement de haute énergie. La composition de résine époxy durcie est un produit de polymérisation d'une composition durcissable comprenant (1) au moins une résine époxy présentant plusieurs groupes oxirane et dépourvue de motifs aromatiques, (2) au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci, et (3) des particules d'un matériau diffusant la lumière dispersées dans un mélange de la ou des résine(s) époxy et du ou des agent(s) de durcissement. La présente invention fournit également un procédé de formation d'un élément réflecteur dans un réseau détecteur de rayonnement de haute énergie comprenant plusieurs éléments ou pixels scintillateurs séparés par plusieurs éléments réflecteurs. Dans un aspect de la présente invention, l'élément réflecteur est formé entre deux éléments ou pixels détecteurs adjacents. Le procédé comprend les étapes consistant à : (a) fournir une composition diffusant la lumière qui comprend : (1) une composition de résine époxy durcissable qui comprend : (A) au moins une résine époxy ayant plusieurs groupes oxirane et dépourvue de motifs aromatiques, et (B) au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci, et (2) des particules d'au moins un matériau diffusant la lumière dispersées dans ladite composition de résine époxy durcissable, (b) appliquer la composition diffusant la lumière dans un espace entre deux éléments scintillateurs adjacents, et (c) durcir la composition de résine époxy durcissable pour former les éléments réflecteurs. On peut préparer la composition de résine époxy durcissable en mélangeant des quantités d'au moins une résine époxy et d'au moins un agent de durcissement. On choisit les quantités de la ou des résine(s) époxy et du ou des agent(s) de durcissement de manière à produire une composition non durcie puis durcie présentant des propriétés voulues, par exemple au moins l'une des propriétés voulues suivantes : la viscosité, la température de transition vitreuse, la température de durcissement, le temps de durcissement, la tolérance à l'endommagement par un rayonnement telle que mesurée par la perte de transmission optique après exposition à un rayonnement de haute énergie. Il peut être intéressant d'avoir un rapport pratiquement st#chiométrique de la résine époxy et de l'agent de durcissement. On disperse des particules d'au moins un matériau diffusant la lumière dans le mélange de la ou des résine(s) époxy et du ou des agent(s) de durcissement. On peut commodément ajouter, aux particules, le mélange d'origine ou le mélange après qu'on l'ait brassé pendant une certaine période de temps. On peut ajouter les particules en une ou plusieurs fois. Il peut être souhaitable de refroidir le mélange lorsqu'on le brasse. On peut ajouter au mélange des particules luttant contre l'endommagement par les rayonnements comme l'oxyde de chrome ou d'autres matériaux comme des modificateurs de durcissement, des stabilisants thermiques ou envers les rayonnements, en des quantités qui dotent la résine époxy durcie finale d'une propriété voulue. On peut ajouter un solvant inerte, comme un alcane ou un alcool aliphatique comportant 3 à 6 atomes de carbone tandis que l'on brasse le mélange pour régler sa viscosité. On applique ensuite le matériau bien dispersé dans un espace entre deux éléments ou pixels scintillateurs adjacents du réseau détecteur, par exemple, par injection, application au pinceau, pulvérisation, ou en disposant en couches des feuilles du matériau durci dans l'espace. On durcit ensuite la pièce entière comprenant le réseau détecteur et les éléments réflecteurs ainsi formée à une température et pendant un temps permettant de durcir la composition de résine époxy. La température de durcissement et le temps de durcissement dépendront de la composition de la résine époxy durcissable. Par exemple, la température de durcissement peut se situer dans l'intervalle allant d'environ une température légèrement supérieure à la température ambiante à environ 150 C. Le temps de durcissement peut se situer dans l'intervalle allant d'environ une minute à environ 24 heures. On peut effectuer le durcissement à la même température ou à une température augmentant par étapes ou en rampe. Il peut être très recommandé d'effectuer le durcissement sous vide, c'est-à-dire sous une pression inférieure à la pression atmosphérique, par exemple dans l'intervalle allant d'environ 13,3 Pa à environ 93,1 kPa (environ 0,1 à environ 700 mm de mercure), de manière à éliminer tout produit de polymérisation volatil. Il peut être souhaitable d'utiliser un vide correspondant à une pression située dans l'intervalle allant d'environ 133 Pa à environ 66,5 kPa (environ 1 à environ 500 mm de mercure), et de préférence d'environ 1,33 kPa à environ 39,9 kPa (environ 10 à environ 300 mm de mercure). La figure 1 représente un procédé de formation d'un réseau détecteur de rayonnement de haute énergie 10 qui comprend des éléments ou pixels scintillateurs 20 et des éléments réflecteurs 30, chacun étant disposés entre deux éléments ou pixels scintillateurs adjacents. Un pixel scintillateur présente classiquement une dimension d'environ 1 mm x 1 mm x 3 mm. Il faut comprendre que les figures ne sont pas à l'échelle. On fournit un bloc 100 d'un matériau scintillateur présentant une épaisseur supérieure à la hauteur des pixels scintillateurs dans le réseau détecteur final. On effectue une série de coupes 120 dans le bloc 100 de façon à ce que la coupe pénètre dans l'épaisseur du bloc 100 mais ne la traverse pas complètement. Une coupe présente classiquement une largeur située dans l'intervalle allant d'environ 0,01 mm à environ 0,2 mm, et un rapport de forme de la hauteur à la largeur pouvant aller jusqu'à environ 30. Dans une réalisation, la largeur d'une coupe 120 est d'environ 0,1 mm. La série de coupes 120 définit un réseau de pixels scintillateurs 20. On fournit une composition de résine époxy durcissable diffusant la lumière, la composition comprenant au moins une résine époxy présentant plusieurs groupes oxirane et dépourvue de motifs aromatiques, au moins un agent de durcissement choisi dans l'ensemble constitué par des polyamines aliphtiques, des polyamines cycloaliphatiques, des polyamides, des anhydrides aliphatiques, des anhydrides cycloaliphatiques et des mélanges de ceux-ci, et des particules d'au moins un matériau diffusant la lumière dispersées dans celle-ci. On remplit les coupes 120 avec la composition. On durcit le bloc 200 comprenant les pixels scintillateurs 20 et la composition de résine époxy durcissable diffusant la lumière à une température et pendant un temps suffisant pour durcir la composition de résine époxy durcissable. On découpe ensuite la partie du bloc 200 dans laquelle le matériau scintillateur est continu (le long du plan A-A) pour produire un réseau 10 d'éléments ou de pixels scintillateurs 20 séparés par des éléments réflecteurs 30. On coule une couche 40 de la composition de résine époxy diffusant la lumière sur la périphérie de tout le réseau 10 et on la durcit. Dans une réalisation du procédé, on coule la couche 40 autour du bloc 200 avant le durcissement et la coupe le long du plan A-A. On peut encore nettoyer ou polir le réseau si on le souhaite. Un autre procédé de production d'un réseau d'éléments ou de pixels détecteurs qui sont séparés par du matériau diffusant la lumière est représenté dans la figure 2. On dispose, de manière à former un réseau 212, des premiers barreaux 210 d'un matériau scintillateur, ayant chacun une première, une seconde et une troisième dimensions et on les monte sur un dispositif de fixation (non représenté) le long d'une première dimension des premiers barreaux 210 de telle sorte que les premiers barreaux 210 soient espacés les uns des autres de manière à former les premiers intervalles 228. Dans une réalisation, la première dimension est égale à la hauteur finale des éléments ou pixels scintillateurs dans le réseau détecteur. Par exemple, la première et la seconde dimensions peuvent être respectivement d'environ 3 mm et 1 mm. On arrange les premiers barreaux 210 de telle sorte que les surfaces définies par les première et troisième dimensions soient adjacentes entre elles. Les intervalles 228 présentent classiquement une largeur située dans l'intervalle allant d'environ 0,01 mm à environ 0,2 mm. Dans une réalisation, la largeur de l'intervalle est d'environ 0,1 mm. On remplit ensuite les intervalles 228 d'une composition de résine époxy durcissable diffusant la lumière de la présente invention. On soumet ensuite le réseau 212 comprenant les premiers barreaux 210 et la composition de résine époxy disposés dans les intervalles 228 à un premier durcissement, par exemple à une température élevée pour durcir la composition de résine époxy. Après le premier durcissement, on coupe le réseau 212 dans une direction parallèle à la surface définie par les première et seconde dimensions pour produire plusieurs seconds barreaux 216 comprenant chacun une série de pixels ou d'éléments scintillateurs 220 présentant la coupe transversale voulue, par exemple d'environ 1 mm x 1 mm. On monte ensuite les différents seconds barreaux 216 sur un dispositif de fixation (non représenté) de telle sorte que les seconds barreaux 216 soient espacés les uns des autres pour former des intervalles 238 présentant la largeur indiquée ci-dessus. On remplit ensuite les intervalles 238 d'une composition de résine époxy durcissable diffusant la lumière de la présente invention. On applique également une couche de composition de résine époxy durcissable diffusant la lumière sur la périphérie des différents seconds barreaux 216. On durcit la composition de résine époxy durcissable diffusant la lumière pour former un bloc 250 d'éléments ou de pixels scintillateurs 220 séparés par une composition de résine époxy diffusant la lumière de la présente invention. On assemble plusieurs blocs 250 pour former un réseau détecteur de taille voulue. Bien que l'on ait décrit ici diverses réalisations, on comprendra, d'après la description, que l'homme de l'art peut effectuer diverses combinaisons d'éléments, et y apporter des modifications, utiliser des équivalents ou y apporter des améliorations, tout en restant dans le domaine de l'invention tel qu'il est défini dans les revendications annexées. REVENDICATIONS 1. Composition de résine époxy durcissable comprenant : (a) au moins une résine époxy présentant plusieurs groupes oxirane et dépourvue de motifs aromatiques, et (b) au moins un agent de durcissement choisi dans l'ensemble constitué par des polyamines aliphatiques, des polyamines cycloaliphatiques, des polyamides, des anhydrides aliphatiques, des anhydrides cycloaliphatiques et leurs mélanges. 2. Composition de résine époxy durcissable selon la revendication 1, dans laquelle ladite ou lesdites résine(s) époxy est ou sont choisie (s) dans l'ensemble constitué par le dioxyde de butadiène, le dioxyde de diméthylpentane, l'éther diglycidylique, l'éther diglycidylique de 1,4-butanediol, l'éther diglycidylique de diéthylèneglycol, le dioxyde de dipentène, un éther diglycidylique de polyol, et des mélanges de ceux-ci. 3. Composition de résine époxy durcissable selon la revendication 1, dans laquelle ladite ou lesdites résine(s) époxy comprend ou comprennent au moins un groupe choisi parmi un groupe cycloparaffinique et des dérivés de celui-ci. 4. Composition de résine époxy durcissable selon la revendication 1, dans laquelle ladite ou lesdites résine(s) époxy est ou sont choisie (s) dans l'ensemble constitué par : et des mélanges de ceux-ci, où A représente un groupe éther glycidylique RI, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3 et R7sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5 et R6sont indépendamment choisis dans l'ensemble constitué par H, OH, des groupes alkyle, alcoxy, hydroxyalkyle, alcényle et hydroxyalcényle comportant 1 à 1 atomes de carbone, n représente un nombre entier de 2 à 6, bornes incluses, m représente un nombre entier de 0 à 4, bornes incluses, 2#m+n#6, p et q sont indépendamment choisis dans le groupe de nombres entiers de 1 à 5, bornes incluses, r et s sont indépendamment choisis dans le groupe de nombres entiers de 0 à 4, bornes incluses, 2 5. Composition de résine époxy durcissable selon la revendication 1, dans laquelle ladite ou lesdites résine(s) époxy est ou sont choisie (s) dans l'ensemble constitué par le 2-(3,4-époxy)cyclohexyl- 5,5-spiro-(3,4-époxy)cyclohexane-m-dioxane, le 3,4-époxycyclohexanecarboxylate de 3,4-époxycyclohexylméthyle, le 3,4-époxy-6méthylcyclohexanecarboxylate de 3,4-époxy-6-méthylcyclohexylméthyle, le dioxyde de vinylcyclohexane, l' adipate de bis(3,4-époxycyclohexylméthyle), l'adipate de bis(3,4-époxy-6-méthylcyclohexylméthyle), l'éther d'exo-exo-bis(2,3-époxycyclopentyle), l'éther d'endo-exo-bis(2,3-époxycyclopentyle) , le 2,2-bis(4-(2,3-époxypropoxy)cyclohexyl)propane, le 2,6-bis(2,3-époxypropoxycyclohexylp-dioxane), le 2,6-bis(2,3-époxypropoxy)norbornène, l'éther diglycidylique du dimère d'acide linoléique, le dioxyde de limonène, le 2,2-bis(3,4-époxycyclohexyl)propane, le dioxyde de dicyclopentadiène, le l,2-époxy-6-(2,3-époxypropoxy)hexahydro-4,7-méthano- indane, le l,2-bis{5-(l,2-époxy)-4,7-hexahydrométhanoindanoxyl}- éthane, l'éther diglycidylique du cyclohexanediol, et des mélanges de ceux-ci. 6. Composition de résine époxy durcissable selon la revendication 1, dans laquelle ladite ou lesdites résine(s) époxy comprend ou comprennent où A représente le groupe éther glycidylique et R1 et Rsont indépendamment choisis dans l' ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone. 7. Composition de résine époxy durcissable selon la revendication 6, dans laquelle lesdits symboles R1 et R2 représentent un groupe méthylène. 8. Composition de résine époxy durcissable selon la revendication 1, dans laquelle ladite ou lesdites résine(s) époxy comprend ou comprennent où A représente le groupe éther glycidylique R4est choisi dans l'ensemble constitué par -C(R5)(R6)-, R1, R2, des groupes hydroxyalkyle, hydroxyalcényle, -R1-N(R2)(R5)-, et -R1S-R2-, dans lesquels R5 et R6 sont indépendamment choisis dans l'ensemble constitué par H, OH, des groupes alkyle, alcoxy, hydroxyalkyle, alcényle et hydroxyalcényle comportant 1 à 10 atomes de carbone, RIet R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et p et q sont indépendamment choisis dans l'ensemble constitué par des nombres entiers de 1 à 5, bornes incluses. 9. Composition de résine époxy durcissable selon la revendication 8, dans laquelle R4 représente -C (CH3)(CH3)- et p = q = 1. 10. Composition de résine époxy durcissable selon la revendication 9, comprenant en outre de l'éther diglycidylique de 1,4-butanediol. 11. Composition de résine époxy durcissable selon la revendication 1, dans laquelle ledit ou lesdits agent(s) de durcissement est ou sont choisi (s) l'ensemble constitué par l'éthylènediamine, la di- éthylènetriamine, la triéthylènetétramine, l'hexaméthylènediamine, la diéthylaminopropylamine, la menthanediamine (4-(2-aminopropane-2- yl)-1-méthylcyclohexane-1-amine), des polyamines siliciées, la N- aminoéthylpipérazine, H2N-(CH2CH2NH)2-(CH2)2OH, HZN-R1-NH- (CH2)20H, H2N-(CH2)2-NH-R'-NH-(CH2)20H, R10-(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R1 et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 12. Composition de résine époxy durcissable selon la revendication 1, dans laquelle ledit ou lesdits agent(s) de durcissement comprend ou comprennent 13. Composition de résine époxy durcissable selon la revendication 1, dans laquelle ledit ou lesdits agent(s) de durcissement est ou sont choisi (s) le groupe constitué par des polyamides répondant à la formule R10- (C(O)NH-R1)u-NH-R2-NH2, où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone, et u représente un nombre entier de 1 à 10, bornes incluses. 14. Composition de résine époxy durcissable selon la revendication 1, dans laquelle ledit ou lesdits agent(s) de durcissement est ou sont choisi (s) l'ensemble constitué par des anhydrides d'acides. 15. Composition de résine époxy durcissable selon la revendication 14, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo[2.2.1]-5-heptène-2,3-dicarboxylique, l'anhydride endo-cis-bi- cyclo[2.2.1]heptène-2,3-dicarboxylique, l'anhydride tétrachlorophtalique, le dianhydride pyromellitique, l'anhydride de l'acide 1,2,3,4cyclopentanetétracarboxylique, et des mélanges de ceux-ci. 16. Composition de résine époxy durcissable comprenant au moins une résine époxy répondant à la formule dans laquelle A représente le groupe éther glycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et au moins un agent de durcissement répondant à la formule 17. Composition de résine époxy durcissable selon la revendication 1, dans laquelle le rapport des quantités de ladite ou desdites résine(s) époxy et dudit ou desdits agent(s) de durcissement est pratiquement st#chiométrique. 18. Composition de résine époxy durcissable selon la revendication 1, comprenant en outre au moins un élément choisi dans l'ensemble constitué par des modificateurs de durcissement, des catalyseurs auxiliaires, des stabilisants thermiques et des stabilisants envers les rayonnements. 19. Composition de résine époxy durcissable selon la revendication 1, dans laquelle la viscosité de la composition non durcie est inférieure ou égale à 0,5 kg/m/s. 20. Composition de résine époxy durcissable selon la revendication 1, dans laquelle la viscosité de la composition non durcie est inférieure ou égale à 0,1 kg/m/s. 21. Composition de résine époxy durcissable selon la revendication 1, dans laquelle la transmission optique de la composition durcie est supérieure à environ 90 %, telle que mesurée à une longueur d'onde de 610 nm, à travers un morceau présentant une épaisseur d'environ 1 mm. 22. Composition de résine époxy durcissable selon la revendication 1, dans laquelle la composition durcie présente une perte de transmission optique inférieure à environ 5 % après l'exposition de ladite composition durcie à une dose de rayons X d'environ 1,3 Mrad, telle que mesurée à une longueur d'onde de 610 nm à travers un morceau présentant une épaisseur d'environ 1 mm. 23. Composition de résine époxy durcissable selon la revendication 1, dans laquelle la composition durcie présente une température de transition vitreuse supérieure ou égale à 40 C. 24. Composition de résine époxy durcissable selon la revendication 1, dans laquelle la composition durcie présente une température de transition vitreuse supérieure ou égale à 65 C. 25. Composition de résine époxy durcissable selon la revendication 1, dans laquelle ladite composition de résine époxy durcissable présente une température de durcissement inférieure à environ 150 C. 26. Composition diffusant la lumière comprenant : (a) une composition de résine époxy durcissable qui comprend : (1) au moins une résine époxy présentant plusieurs groupes oxirane et dépourvue de motifs aromatiques, et (2) au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (b) des particules d'au moins un matériau diffusant la lumière dispersées dans ladite composition de résine époxy durcissable. 27. Composition diffusant la lumière selon la revendication 26, dans laquelle ledit matériau diffusant la lumière est choisi dans l'ensemble constitué par des composés des groupes II, III, IV, V et VI de la classification périodique. 28. Composition diffusant la lumière selon la revendication 27, dans laquelle ledit matériau diffusant la lumière est choisi dans l'ensemble constitué par l'oxyde de titane, l'oxyde de zirconium, l'oxyde de hafnium, l'oxyde d' aluminium, l'oxyde de gallium, l'oxyde d'indium, l'oxyde d'yttrium, l'oxyde de cérium, l'oxyde de zinc, l'oxyde de magnésium, l'oxyde de calcium, le séléniure de zinc, le sulfure de zinc, le nitrure de gallium, le nitrure de silicium, le nitrure d' aluminium et des alliages d'au moins deux métaux des groupes II, III, IV, V et VI de la classification périodique. 29. Composition diffusant la lumière selon la revendication 26, dans laquelle lesdites particules présentent une dimension inférieure à environ 400 nm. 30. Composition diffusant la lumière selon la revendication 26, dans laquelle lesdites particules présentent une dimension située dans l'intervalle allant d'environ 250 nm à environ 350 nm. 31. Composition diffusant la lumière selon la revendication 26, dans laquelle lesdites particules représentent d'environ 10 % à environ 85 % en poids du poids total de ladite composition diffusant la lumière. 32. Composition diffusant la lumière selon la revendication 26, dans laquelle lesdites particules représentent d'environ 50 % à environ 60 % en poids du poids total de ladite composition diffusant la lumière. 33. Composition diffusant la lumière selon la revendication 26, dans laquelle ladite ou lesdites résine(s) époxy est ou sont choisie(s) dans l'ensemble constitué par le dioxyde de butadiène, le dioxyde de diméthylpentane, l'éther diglycidylique, l'éther diglycidylique de 1,4butanediol, l'éther diglycidylique de diéthylèneglycol, le dioxyde de dipentène, un éther diglycidylique de polyol, et des mélanges de ceuxci. 34. Composition diffusant la lumière selon la revendication 26, dans laquelle ladite ou lesdites résine(s) époxy comprend ou comprennent au moins un élément choisi parmi un groupe cycloparaffinique et des dérivés de celui-ci. 35. Composition diffusant la lumière selon la revendication 26, dans laquelle ladite ou lesdites résine(s) époxy est ou sont choisie(s) dans l'ensemble constitué par : et des mélanges de ceux-ci, où A représente un groupe éther glycidylique R1, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3et R7 sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5 et R6sont indépendamment choisis dans l'ensemble constitué par H, OH, des groupes alkyle, alcoxy, hydroxyalkyle, alcényle et hydroxyalcényle comportant 1 à 10 atomes de carbone, n représente un nombre entier de 2 à 6, bornes incluses, m représente un nombre entier de 0 à 4, bornes incluses, 2 2 36. Composition diffusant la lumière selon la revendication 26, dans laquelle ladite ou lesdites résine(s) époxy est ou sont choisie(s) dans l'ensemble constitué par le 2-(3,4-époxy)cyclohexyl-5,5-spiro- (3,4-époxy)cyclohexane-m-dioxane, le 3,4-époxycyclohexanecarboxylate de 3,4-époxycyclohexylméthyle, le 3,4-époxy-6-méthyl- cyclohexanecarboxylate de 3,4-époxy-6-méthylcyclohexylméthyle, le dioxyde de vinylcyclohexane, l'adipate de bis(3,4-époxycyclohexylméthyle), l'adipate de bis(3,4-époxy-6-méthylcyclohexylméthyle), l'éther d'exo-exo-bis(2,3-époxycyclopentyle), l'éther d'endo-exo-bis- (2,3-époxycyclopentyle) , le 2,2-bis(4-(2,3-époxypropoxy)cyclohexyl)propane, le 2,6-bis(2,3-époxypropoxycyclohexyl-p-dioxane), le 2,6bis(2,3-époxypropoxy)norbornène, l'éther diglycidylique du dimère d'acide linoléique, le dioxyde de limonène, le 2,2-bis(3,4-époxycyclohexyl)propane, le dioxyde de dicyclopentadiène, le 1,2-époxy-6-(2,3- époxypropoxy)hexahydro-4,7-méthanoindane, l'éther de p-(2,3-époxy)cyclopentylphényle et de 2,3-époxypropyle, le 1,2-bis[5-(1,2-époxy)- 4,7-hexahydrométhanoindanoxyl]éthane, l'éther diglycidylique du cyclohexanediol, et des mélanges de ceux-ci. 37. Composition diffusant la lumière selon la revendication 26, dans laquelle ledit ou lesdits agent(s) de durcissement est ou sont choisi (s) dans l'ensemble constitué par l'éthylènediamine, la di- éthylènetriamine, la triéthylènetétramine, l'hexaméthylènediamine, la diéthylaminopropylamine, la menthanediamine (4-(2-aminopropane-2- yl)-l-méthylcyclohexane-l-amine), des polyamines siliciées, la Naminoéthylpipérazine, H2N-(CH2CH2NH)2-(CH2)20H, H2N-R'-NH- (CH2)20H, H2N-(CH2)2-NH-R'-NH-(CH2)20H, R10-(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R' et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 38. Composition diffusant la lumière selon la revendication 26, dans laquelle ledit ou lesdits agent(s) de durcissement comprend ou comprennent 39. Composition diffusant la lumière selon la revendication 26, dans laquelle ledit ou lesdits agent(s) de durcissement est ou sont choisi (s) dans l'ensemble constitué par des polyamides répondant à la formule R10- (C(O)NH-R1)u-NH-R2-NH2, où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone et u représente un nombre entier de 1 à 10, bornes incluses. 40. Composition diffusant la lumière selon la revendication 26, dans laquelle ledit ou lesdits agent(s) de durcissement est ou sont choisi (s) dans l'ensemble constitué par des anhydrides d'acides. 41. Composition diffusant la lumière selon la revendication 37, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo- [2.2.1]-5-heptène-2,3-dicarboxylique, l'anhydride endo-cis-bicyclo- [2.2.1]heptène-2,3-dicarboxylique, l'anhydride tétrachlorophtalique, le dianhydride pyromellitique, l'anhydride de l'acide 1,2,3,4-cyclopentanetétracarboxylique, et des mélanges de ceux-ci. 42. Composition diffusant la lumière comprenant : (a) une composition de résine époxy durcissable qui comprend : (1) une résine époxy répondant à la formule : dans laquelle A représente un groupe éther glycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et (2) un agent de durcissement répondant à la formule : et (b) des particules d'oxyde de titane dispersées dans ladite composition de résine époxy durcissable, lesdites particules présentant une taille inférieure à environ 400 nm, dans laquelle le rapport des quantités de ladite résine époxy et dudit agent de durcissement est pratiquement st#chiométrique. 43. Composition diffusant la lumière comprenant : (a) une composition de résine époxy durcissable qui comprend : (1) une résine époxy répondant à la formule dans laquelle A représente un groupe éther glycidylique R4 représente-C(CH3)(CH3)-, p = q = 1, et (2) un agent de durcissement comprenant de l'anhydride méthylhexahydrophtalique, et (b) des particules d'oxyde de titane dispersées dans ladite composition de résine époxy durcissable, lesdites particules présentant une taille inférieure à environ 100 nm, dans laquelle le rapport des quantités de ladite résine époxy et dudit agent de durcissement est pratiquement st#chiométrique. 44. Composition diffusant la lumière comprenant des particules d'au moins un matériau diffusant la lumière dispersées dans un produit de polymérisation d'une composition de résine époxy durcissable qui comprend : au moins une résine époxy ayant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci. 45. Composition diffusant la lumière selon la revendication 44, dans laquelle ladite ou lesdites résine(s) époxy comprend ou comprennent au moins un groupe choisi parmi un groupe cycloparaffinique et des dérivés de celui-ci. 46. Composition diffusant la lumière selon la revendication 44, dans laquelle ladite ou lesdites résine(s) époxy est ou sont choisie(s) dans l'ensemble constitué par : et des mélanges de ceux-ci, où A représente un groupe éther glycidylique R1, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3 et R7sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5et R6sont indépendamment choisis dans l'ensemble constitué par H, OH, des groupes alkyle, alcoxy, hydroxyalkyle, alcényle et hydroxyalcényle comportant 1 à 10 atomes de carbone, n représente un nombre entier de 2 à 6, bornes incluses, m représente un nombre entier de 0 à 4, bornes incluses, 2 2 47. Composition diffusant la lumière selon la revendication 44, dans laquelle ladite ou lesdites résine(s) époxy est ou sont choisie(s) dans l'ensemble constitué par le dioxyde de butadiène, le dioxyde de diméthylpentane, l'éther diglycidylique, l'éther diglycidylique de 1,4butanediol, l'éther diglycidylique de diéthylèneglycol, le dioxyde de dipentène, un éther diglycidylique de polyol, et des mélanges de ceuxci. 48. Composition diffusant la lumière selon la revendication 44, dans laquelle ledit ou lesdits agent(s) de durcissement est ou sont choisi (s) dans l'ensemble constitué par l'éthylènediamine, la di- éthylènetriamine, la triéthylènetétramine, l'hexaméthylènediamine, la diéthylaminopropylamine, la menthanediamine (4-(2-aminopropane-2yl)-l-méthylcyclohexane-l-amine), des polyamines siliciées, la Naminoéthylpipérazine, H2N-(CH2CH2NH)2-(CH2)20H, H2N-R'-NH- (CH2)20H, H2N-(CH2)2-NH-R'-NH-(CH2)20H, RIO -(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R1 et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 49. Composition diffusant la lumière selon la revendication 44, dans laquelle ledit ou lesdits agent(s) de durcissement comprend ou comprennent 50. Composition diffusant la lumière selon la revendication 44, dans laquelle ledit ou lesdits agent(s) de durcissement est ou sont choisi (s) dans l'ensemble constitué par des polyamides répondant à la la formule : R10- (C(O)NH-R1)u-NH-R2-NH2 , où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone, et u représente un nombre entier allant d'environ 1 à 10, bornes incluses. 51. Composition diffusant la lumière selon la revendication 44, dans laquelle ledit ou lesdits agent(s) de durcissement est ou sont choisi (s) dans l'ensemble constitué par des anhydrides d'acides. 52. Composition diffusant la lumière selon la revendication 51, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo- [2.2.1]-5-heptène-2,3-dicarboxylique, l'anhydride endo-cis-bicyclo- [2.2.1]heptène-2,3-dicarboxylique, l'anhydride tétrachlorophtalique, le dianhydride pyromellitique, l'anhydride de l'acide 1,2,3,4-cyclopentanetétracarboxylique, et des mélanges de ceux-ci. 53. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'au moins un matériau diffusant la lumière dispersées dans un produit de polymérisation d'une composition de résine époxy durcissable qui comprend : au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci. 54. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'oxyde de titane dispersées dans un produit de polymérisation d'une composition de résine époxy durcissable qui comprend : (a) une résine époxy répondant à la formule dans laquelle A représente un groupe étherglycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et (b) un agent de durcissement répondant à la formule dans lequel lesdites particules présentent une taille inférieure à 400 nm, et le rapport des quantités de ladite résine époxy et dudit agent de durcissement est pratiquement st#chiométrique. 55. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'oxyde de titane dispersées dans un produit de polymérisation d'une composition de résine époxy durcissable qui comprend : (a) une résine époxy répondant à la formule dans laquelle A représente un groupe éther glycidylique R4représente -C (CH3)(CH3)-, p = q = 1, et (b) un agent de durcissement comprenant de l' anhydride méthylhexahydrophtalique, dans lequel lesdites particules présentent une taille inférieure à environ 400 nm, et le rapport des quantités de ladite résine époxy et dudit agent de durcissement est pratiquement st#chiométrique. 56. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir une composition diffusant la lumière qui comprend : (1) une composition de résine époxy durcissable qui comprend au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (2) des particules d'au moins un matériau diffusant la lumière dispersées dans ladite composition de résine époxy durcissable, (b) appliquer ladite composition diffusant la lumière dans un espace entre deux éléments scintillateurs adjacents, et (c) durcir ladite composition de résine époxy durcissable pour former lesdits éléments réflecteurs. 57. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir un bloc d'un matériau dudit scintillateur, (b) former plusieurs coupes dans ledit bloc, lesdites coupes s'étendant sur une partie de l'épaisseur dudit bloc, lesdites coupes définissant lesdits plusieurs éléments scintillateurs adjacents, chacune desdites coupes définissant un espace entre deux éléments scintillateurs adjacents, (c) appliquer une composition de résine époxy durcissable diffusant la lumière dans ledit espace, ladite composition de résine époxy durcissable diffusant la lumière comprenant au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et des particules d'au moins un matériau diffusant la lumière dispersées dans ladite composition de résine époxy durcissable, (d) appliquer une couche de ladite composition de résine époxy durcissable diffusant la lumière sur la périphérie dudit bloc, et (e) durcir ladite composition de résine époxy durcissable pour former ledit réseau détecteur. 58. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir plusieurs premiers barreaux d'un matériau scintillateur, chacun desdits premiers barreaux présentant une première, une seconde et une troisième dimensions, (b) arranger lesdits premiers barreaux de façon à ce qu'une surface d'un premier barreau définie par lesdites première et troisième dimensions soit adjacente à une surface similaire d'un autre premier barreau, pour définir plusieurs premiers intervalles entre lesdits premiers barreaux , (c) appliquer une composition de résine époxy durcissable diffusant la lumière dans lesdits premiers intervalles, ladite composition de résine époxy durcissable diffusant la lumière comprenant au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci, et des parti- cules d'au moins un matériau diffusant la lumière dispersées dans ladite composition de résine époxy durcissable, (d) durcir ladite composition de résine époxy durcissable diffusant la lumière pour produire un réseau de premiers barreaux, (e) couper ledit réseau desdits premiers barreaux dans une direction parallèle à une surface définie par lesdites première et seconde dimensions pour produire plusieurs seconds barreaux, comprenant chacun une série desdits éléments scintillateurs, (f) assembler plusieurs desdits seconds barreaux pour former un réseau desdits éléments scintillateurs de manière à former plusieurs seconds intervalles entre lesdits seconds barreaux, (g) appliquer ladite composition de résiné époxy durcissable diffusant la lumière dans lesdits seconds intervalles, et (h) durcir ladite composition de résine époxy durcissable à une température et pendant un temps suffisant pour former ledit réseau détecteur. 59. Procédé de formation d'un réseau détecteur selon la revendication 58, dans lequel on effectue ledit durcissement à une pression inférieure à la pression atmosphérique. 60. Procédé de formation d'un réseau détecteur selon la revendication 58, dans lequel ladite résine époxy répond à la formule et ledit agent de durcissement répond à la formule dans laquelle A représente un groupe éther glycidylique R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone. 61. Procédé de formation d'un réseau détecteur selon la revendication 58, dans lequel ladite résine époxy répond à la formule : et ledit agent de durcissement comprend de l'anhydride méthylhexahydrophtalique, où A représente un groupe éther glycidylique R4 représente -C (CH3)(CH3)-, et p = q = 1.